Brevet FR2613205A2 — publié le 19881007

FR 2613205 A2 19881007 FR 8704801 A 19870406 Le brevet principal a pour objet un récipient culinaire Le récipient culinaire est caractérisé en ce que son revêtement brunisseur, qui est externe, comprend essentiellement une couche chauffante, en émail sans plomb dans lequel sont incorporés des éléments électro-conducteurs sous forme d'une poudre métallique composée d'au moins un métal electro-conducteur, cette poudre etant intimement mélangée a l'émail. La présente addition concerne un recipient culinaire présentant toutes les particularités énoncées dans le brevet principai et complementairement caractérisé en ce que ladite poudre métallique peut être composée d'au moins une substance choisie paris les métaux électro-conducteurs suivants éléments de transition, notamment iridium, platine, ruthénium, rhodium, palladium, arguent, or, ainsi que les oxydes de ces me taux. Le procédé suivant le brevet principal de réalisation d'un revêtement brunisseur sur un récipient culinaire pour four à micro-ondes est caractérisé en ce que l'on dépose sur la surface externe du récipient une couche d'un émail sans plomb renfermant en mélange intime une poudre métallique composée d'au moins un métal electro-conducteur, la couche ainsi formee étant soumise à une cuisson a une température comprise entre 620 et BOY'C pour fournir une couche chauffante. La presente addition concerne egalement un procede présentant toutes les particularités enoncees dans le brevet principal et complémentairement caractérise en ce que ladite poudre métallique peut ètre composée d'au moins une substance choisie parmi les metaux electro-conducteurs suivants elements de transition. notamment iridium, platine, ruthenium, rhodium, palladium, argent, or, ainsi que les oxydes de ces metaux. Lesdits metaux et oxydes, utilisables en melange de deux ou plusieurs d'entre eux, fournissent des revêtements encore plus solides que ceux obtenus avec les metaux mentionnés dans ie brevet principal, c'est-å-dire des revêtements plus durables et résistant mieux aux détergents et aux acides. Tout ce qui est indiqué dans le brevet principal au sujet du revêtement et de son procédé de réalisation demeure valable dans le cas présent. la modification ne portant que sur la nature de la poudre métallique. Le dépôt des couches en émail sans plomb (couche chauffante et couche de protection éventuelle) constituant le revëtement brunisseur est effectué, suivant le brevet principal, par sérigraphie ou par décalcomanie. Il peut aussi etre obtenu par un procédé par report : la couche d'émail est déposée, à chaud ou à froid suivant la nature de l'émail, au moyen d'un cliché ou d'un écran, sur une plaque ou une membrane, puis elle est reprise avec un tampon a base de silicone pour être transféree sur la surface externe du récipient à revêtir. nVENDICATIONS 1.- Récipient culinaire pourvu d'un revêtement brunisseur pour four à micro-ondes, suivant l'une quelconque des revendications i et 4 à 9 du brevet principal, caractérisé en ce que ladite poudre métallique est composée d'au moins une substance choisie parmi les métaux électro-conducteurs suivants: métaux de transition, notamment iridium, platine, ruthénium, rhodium, palladium, argent, or, ainsi que les oxydes de ces métaux. 2.- Procede de réalisation d'un revetement brunisseur sur un recipient culinaire pour four à micro-ondes, suivant l'une quelconque des revendications 10 et 13 à 20 du brevet principal, caracterisé en ce que ladite poudre métallique est composee d'au moins une substance choisie parmi le metaux electro-conducteurs suivants: métaux de transition, notamment iridium, platine, ruthénium, rhodium, paliadium, argent, or, ainsi que les cx;=es de ces métaux. 3.- Procéde suivant la revendication 2, caractérisé en ce que le dépôt de la couche chauffante et de l'éventuelle couche de protection constituant le revêtement brunisseur est effectue par un procedé par report. 4.- Récipient culinaire pourvu d'un revêtement brunisseur pour four a micro-ondes, suivant la revendication 21 du brevet principal,caractérise en ce que la poudre de zinc est remplacée par une poudre métallique composée d'au moins une substance choisie parmi les métaux électro-conducteurs suivants: métaux de transition, notamment iridium, platine, ruthénium, rhodium, palladium, argent, or, ainsi que les oxydes de ces métaux.